【手続補正書】
【提出日】平成16年9月2日(2004.9.2)
【手続補正１】
【補正対象書類名】明細書
【補正対象項目名】全文
【補正方法】変更
【補正の内容】
【書類名】明細書
【発明の名称】ガラス板端部の加工方法
【特許請求の範囲】
【請求項１】
所定寸法にガラス板を切断した後に、ガラス板切断端面を切断した状態のままで研削せずに、前記端面両端側の稜部のみを研削することを特徴とするガラス板端部の加工方法。
【請求項２】
前記稜部のみを、平均砥粒径が５０μｍ以下の砥石を用いて研削し、前記稜部の表面凹凸を最大０．００３ｍｍ以下に仕上げることを特徴とする請求項１記載のガラス板端部の加工方法。
【発明の詳細な説明】
【０００１】
【発明の属する技術分野】
本発明はガラス板端部の研磨加工方法に関する。
【０００２】
【従来の技術】
ガラス板を切断した後切断端面を研削していない状態では、ガラスエッジに応力が負荷されると稜部（ガラス平面と切断端面との間の境界の角部）、特に切断の際にホイールカッターやダイヤモンドカッターで切線（切断溝）を入れた部分に応力が集中し破壊の要因となる。また、１０ｍｍを超える厚板ガラスは切断時に切断端面がガラス平面に対して垂直な面にならず斜めに切断される場合がある。
【０００３】
特に端面が露出するガラス扉等に用いる建築用のガラス板においては、端面の仕上りを十分良好にするとともに十分な強度を保つ必要がある。
【０００４】
そこで従来より、特に建築用のガラス板を製造する場合、強度や外観品質を十分に向上させるために、砥粒径の異なる複数の砥石を用いてガラス板の端部を研磨加工していた。
【０００５】
図４は従来のガラス板端部の研磨加工方法の説明図である。
研磨すべきガラス板１が矢印Ａの方向に搬送され、その搬送路に沿って、複数個（図の例では６個）の端面研磨用カップ型砥石２および端面両側の稜部研磨用の２個のカップ型砥石２ａ、２ｂが連続的に一直線上に配設される。複数個並んだ端面研磨用の砥石２は、ガラス表面に対し端面を垂直な面とするために、平均砥粒径が大きく研削効率の高い＃８０番（平均砥粒径２３０μｍ）の砥石が最初に配設され、この後順番に砥粒径を小さくして、例えば＃１００番（平均砥粒径１９０μｍ）、＃１２０番（平均砥粒径１６０μｍ）、＃１４０番（平均砥粒径１４０μｍ）、＃１７０番（平均砥粒径１２０μｍ）と並べ、最後に必要とする仕上げ面（粗摺り仕上げ、磨き仕上げ、つや出し仕上げ等）に応じた砥粒径の番手の砥石が配設される。図は粗摺り仕上げ用の＃２００番（平均砥粒径１００μｍ）の砥石を用いている。なお、磨き仕上げでは＃５００番（平均砥粒径４５μｍ）、つや出し仕上げでは＃８００番（平均砥粒径３０μｍ）の砥石が通常用いられる。
【０００６】
このような端面研磨用の複数の砥石２の後に、２個の稜部研磨用の砥石２ａ、２ｂがそれぞれ稜部を研磨するように回転軸を傾斜させて配置される。これらの稜部研磨用の砥石２ａ、２ｂとしては＃２７０番（平均砥粒径６５μｍ）の砥石が用いられている。
【０００７】
【発明が解決しようとする課題】
しかしながら、前記した従来のガラス板端部の加工方法では、図５に示すように、最初に平均砥粒径の大きな砥石（＃８０番、＃１００番等）２でガラス板の端面１ａが研磨されるため、この端面１ａに、平均砥粒径が小さな砥石２の場合に比べ大きなクラック（研磨きず）が発生する。このクラックの一部は、後続の平均砥粒径が小さな砥石２で研磨した際にその砥粒が衝突し、小さな砥粒によるクラックが重畳する状態となって、クラックがさらに深く進行して端面１ａの内部に残留する。これらの深いクラックは、ガラスエッジの強度品質を低下させる。
【０００８】
さらに、このような端面研磨によるクラックのなかで、特に稜部１ｂ近傍のクラックは、稜部１ｂの研磨時に砥粒の衝突によりクラックがさらに深く進展して強度品質をさらに低下させる。このような深いクラックがあると、ガラス板１に大きな応力が作用したときに、このクラックを起点としてガラス板１が破壊する原因となる。
【０００９】
一方、ガラス板１のエッジ強度を増大させることを目的として、ガラス板の端面を曲面形状に研磨した熱強化ガラスが提案されている（特開平９−７１４２９号公報）。しかしながら、この公報記載のガラス板の端部研磨方法では、特殊な曲面形状の研磨ホイールを用いなければならず、新たなホイール製造が面倒になりエッジの加工コストやその品質管理コストも増加する。
【００１０】
本発明は上記従来技術の欠点に対処してなされたものであって、簡単な構成でガラス板端部の研削・研磨加工の面積を少なくしてガラス破壊の原因となるクラックの発生を抑え、ガラス板端部の強度を高めたガラス板端部の加工方法の提供を目的とする。
【００１１】
【課題を解決するための手段】
前記目的を達成するため、本発明では、所定寸法にガラス板を切断した後に、ガラス板切断端面を切断した状態のままで研削せずに、前記端面両端側の稜部のみを研削することを特徴とするガラス板端部の加工方法を提供する。
【００１２】
この方法によれば、ガラス板の端面を研磨することなく稜部のみが研磨され、ガラス板端部の研削・研磨加工の面積を少なくしてガラス破壊の原因となるクラックの発生を抑え、ガラス板端部の強度を高めることができる。
【００１３】
この場合、前記稜部のみを、平均砥粒径が５０μｍ以下の砥石を用いて研削し、前記稜部の表面凹凸を最大０．００３ｍｍ以下に仕上げることが好ましい。
【００１４】
【発明の実施の形態】
以下、図面に従って本発明の実施の形態に係るガラス板端部の加工方法を説明する。
【００１５】
図１は、本発明の実施の形態に係るガラス板端部のカップ形砥石を用いた加工方法による研磨状態の概略断面図である。図２は、本発明の別の実施の形態に係るガラス板端部の筒状砥石を用いた加工方法による研磨状態の概略断面図である。図３は、本発明のさらに別の実施の形態に係るガラス板端部のバフ磨きを用いた加工方法による研磨状態の概略断面図である。
【００１６】
図１において、ガラス板１は所定寸法に切断され、そのうち端面１ａを切断加工したままの状態で研削しない。なお、本発明において上記の切断加工したままの状態とは、研削加工が施されていないことを意味するものであって、研削とは直接関係ない処理、例えばガラス板の施工のための接着工程等の処理を必要に応じて端面１ａに施したもの等は、上記状態に含むものとする。
【００１７】
稜部研磨面１ｄは、研削前のガラス板の端面の両端に位置する稜部が研削されて形成される。稜部研磨面１ｄは、端面１ａに対して傾斜しており、稜部研磨面１ｄと端面１ａとのなす角βは、１２０°≦β≦１５０°であることが好ましい。したがってガラス板表面１ｃと稜部研磨面１ｄとのなす角αは、１２０°≦α≦１５０°であることが好ましい。
【００１８】
稜部研磨面１ｄの端面１ａ側への投影幅Ｈの大きさは、ガラス板の厚みに応じて適宜決定されるが、ガラス板の切断時における切線を入れる工程により生ずるクラックを考慮して、Ｈ≧１ｍｍが好ましい。
【００１９】
本発明は、図４の従来技術における端面研磨用の６個の砥石２を省略し、稜部研磨用の２個の砥石２ａ、２ｂのみを用いることが好ましい。
【００２０】
すなわち、図１に示すように、ガラス板１は、ホイールカッター等でガラス平面１ｃに切線（切断溝）を入れ切断した場合に強度的に最も弱い部分（ホイールカッターによる亀裂が残留している部分）となるガラス板の稜部のみが、砥石により研磨される。具体的には、平均砥粒径が５０μｍ以下、望ましくは４５μｍ以下、砥石番手で表記すると＃４００番以上、望ましくは＃５００番以上の砥粒層３を円盤４上に装着し、その中心に回転軸５を設けたカップ形砥石２ａを用い、その回転軸５を端面１ａに対し傾斜させて、稜部１ｂ（ガラス板の表面１ｃと端面１ａとの間の境界の角部、図５参照）のみを研磨する。この研磨工程を経た稜部研磨面１ｄは、表面凹凸の最大が０．００３ｍｍ以下に仕上げられるので、研磨表面に発生するクラックも小さくなり、ガラスエッジに荷重が付加した場合の応力集中を少なく抑えることができる。端面１ａは、加工が行われないため研削によるクラックは存在せず、稜部研磨面１ｄよりも高い強度を有する。
【００２１】
この研磨工程は、上述したカップ形砥石２ａを用いた研磨方法に限定されるものではなく、例えば、図２に示すように、円筒の両端側に円錐状の砥粒層３を設け、この砥粒層３を被加工物であるガラス板１の稜部１ｂに接触させて研磨を行う筒状砥石６を用いた研磨方法や、図３に示すように、研磨用ベルト７の外周面を被加工物であるガラス板１の稜部１ｂに接触させて研磨するバフ研磨方法、またはこれらを併用する研磨方法により行ってもよい。何れの場合にも、前述の本発明の実施の形態による稜部１ｂの研磨を行って稜部研磨面１ｄの表面凹凸の最大値が０．００３ｍｍ以下に仕上げられ、端面１ａは全く加工されていなければよい。
【００２２】
【実施例】
以下本発明のさらに具体的な実施例について説明する。
呼称厚８ｍｍのフロートガラスに対し、送り速度０．７ｍ／ｍｉｎ、砥石回転数１０００ｒｐｍで、以下のように１つの実施例サンプルと、強度比較用のための２つの比較例サンプルを加工した。なお、各サンプルは、それぞれ同じ仕様のものを６０枚用意し、これらを以下に示す強度評価に供した。
【００２３】
実施例：
平均砥粒径が４５μｍ（＃５００番）のカップ形砥石を利用してガラス板の稜部のみ研磨仕上げした。
【００２４】
比較例１：
平均砥粒径を２３０μｍ（＃８０番）から段階的に細かくしていき最終的に４５μｍ（＃５００番）のカップ形砥石を利用して端面を研磨し、その後に平均砥粒径が４５μｍ（＃５００番）のカップ形砥石を利用して稜部を研磨仕上げした。
【００２５】
比較例２：
ガラスエッジに研磨および研削を施していない切り放し品。
【００２６】
研磨後、強度評価のために各サンプルの加工辺を長辺とした長さ１００ｃｍ、高さ１０ｃｍのフロートガラスを各条件毎に６０枚用意した。強度実験は、室温１６〜２１℃、相対湿度４５〜５５％の条件で、サンプルの加工辺の中央３０ｃｍ部分に均一な引張り応力を載荷できる荷重スパン３０ｃｍ、支持スパン９０ｃｍの４点曲げ試験によって行った。各サンプルの最大高さの測定は、ＪＩＳ  Ｂ０６０１に準拠して行った。それらの結果を表１に示す。また強度実験での各条件の破壊起点の割合を表２に示す。
【００２７】
【表１】
1999077500.tif 000001
【００２８】
【表２】
1999077500.tif 000002
【００２９】
表１からわかるように、稜部のみ＃５００番で研磨を行った実施例の場合、切り放し品（比較例２）と比べ、平均破壊応力値で１６０ｋｇｆ／ｃｍ2 増加（１．３４倍）し、破壊応力３σn-1 下限値でも７６ｋｇｆ／ｃｍ2 増加（１．１９倍）した。
【００３０】
なお、３σn-1 下限値は、１／１０００の破壊確率を意味するもので、３σn-1 下限値で示す応力がガラス板に与えられた場合に、約１０００枚のうち１枚のガラス板に割れが発生することを意味する。
【００３１】
また、従来の加工方法により、端面を段階的研磨後＃５００番で仕上げ、稜部を＃５００番で仕上げた比較例１の場合、切り放し品（比較例２）と比べ、平均破壊応力は５１ｋｇｆ／ｃｍ2 の増加（１．１１倍）にとどまり、破壊応力３σn-1 下限値では４７ｋｇｆ／ｃｍ2 の強度低下（０．８８倍）を確認した。
【００３２】
また、表２からわかるように、端面を段階的研磨後＃５００番で仕上げ、稜部を＃５００番で仕上げた従来例である比較例１の場合、破壊起点の９２％が端面であるが、稜部のみ＃５００番で研磨を行った実施例の場合は、稜部の研磨面で１００％破壊していた。切り放し品（比較例２）の場合は、切断時にホイールカッターで亀裂を入れた所が破壊起点になった。
【００３３】
すなわち、ガラス板の破壊は、加工により発生するクラックが原因であり、しかも粗い砥石を最初に用いる端面からの破壊が稜部からの破壊よりも多いことがわかる。従来技術によって端面を研磨した場合、そのことによって端面に大きなクラックが生じ、結果としてエッジ強度を低下させている。これに対し本発明によって稜部のみ研磨した場合は、端面が研磨されず、したがって大きなクラックは発生せず、切り放し品の場合に強度が相対的に弱くなる稜部を取り除くようにこの稜部のみが細かい砥石で研磨されるため、小さなクラックしか発生せず飛躍的にエッジ強度を増加させることができる。
【００３４】
また、加工装置についてみると、稜部のみ研磨する場合、表面および裏面の稜部を研磨する砥石と駆動用モータが装備されていればよく、端面の加工のための砥石と駆動用モータが必要ないため、装置の小型化とともに設備の稼働コストの低減を図ることができる。
【００３５】
また、上述した研磨による、端面の両側のガラス板の表面と稜部研磨面とのなす角αおよび端面と稜部研磨面とのなす角β（図１参照）は、ともに１２０°から１５０°の範囲とすることが強度上好ましい（なお、αまたはβの一方が１２０〜１５０°であれば他方は必然的に１５０〜１２０°となる）。また、稜部研磨面の端面側への投影幅Ｈは１ｍｍ以上とする。これにより、強度低下を伴う端面研磨を施すことなく端部を良好に仕上げることができ、ガラスエッジの強度を高めるとともに外観を向上させることができる。
【００３６】
【発明の効果】
以上説明したように、本発明によれば、ガラス板の端面を研磨することなく稜部のみを研磨することによって、エッジ強度を向上させることが可能となる。また、端面の加工を行わずに済むため、加工装置は稜部の研磨設備のみでよく、装置の小型化とともに設備の稼働コストの低減を図ることができる。
【図面の簡単な説明】
【図１】本発明の実施の形態に係るガラス板端部の加工方法による研磨状態の概略断面図。
【図２】本発明の別の実施の形態に係るガラス板端部の加工方法による研磨状態の概略断面図。
【図３】本発明のさらに別の実施の形態に係るガラス板端部の加工方法による研磨状態の概略断面図。
【図４】従来のガラス板端部の研磨加工方法の砥石の配置構成図。
【図５】図４の研磨加工方法による研磨状態の概略断面図。
【符号の説明】
１：ガラス板
１ａ：端面
１ｂ：稜部
１ｃ：表面
１ｄ：稜部研磨面
２、２ａ、２ｂ：カップ型砥石
３：砥粒層
４：円盤
５：回転軸
６：筒状砥石
７：研磨用ベルト
【手続補正２】
【補正対象書類名】図面
【補正対象項目名】図１
【補正方法】変更
【補正の内容】
【図１】
1999077500.tif 000003